(57)【要約】【課題】単チャンネル型の光半導体装置を製造する場合はもちろん、特に多チャンネル型の光半導体装置を製造する場合には、外乱光の影響を受けにくく、内部受発光素子間の光伝達効率を高めることができると共に、誤動作を防止することができる光半導体封止用樹脂組成物を提供する。【解決手段】エポキシ樹脂、硬化剤、シリカ粉末、二酸化チタンを含有する光半導体封止用樹脂組成物１に関する。近赤外線吸収剤、カーボン、酸化鉄、アルミナのうち少なくとも１つ以上のものをさらに含有する。この樹脂組成物１を成形して得られる樹脂厚み０．３ｍｍｔの成形品について波長９４０ｎｍの光透過率が０．３％以下であり、かつ、光反射率が６５％以上である。【選択図】図１
2006298973.tif 000002
【特許請求の範囲】
【請求項１】
エポキシ樹脂、硬化剤、シリカ粉末、二酸化チタンを含有する光半導体封止用樹脂組成物において、近赤外線吸収剤、カーボン、酸化鉄、アルミナのうち少なくとも１つ以上のものをさらに含有すると共に、この樹脂組成物を成形して得られる樹脂厚み０．３ｍｍｔの成形品について波長９４０ｎｍの光透過率が０．３％以下であり、かつ、光反射率が６５％以上であることを特徴とする光半導体封止用樹脂組成物。
【請求項２】
近赤外線吸収剤、カーボン、酸化鉄、アルミナの含有量の合計が上記樹脂組成物全量の０．００１〜０．１質量％であることを特徴とする請求項１に記載の光半導体封止用樹脂組成物。
【請求項３】
近赤外線吸収剤として、有機染料とレアメタル化合物の一方又は両方を用いて成ることを特徴とする請求項１又は２に記載の光半導体封止用樹脂組成物。
【請求項４】
シリカ粉末の平均粒径が８〜１５μｍであり、かつ、最大粒径が１５０μｍ以下であることを特徴とする請求項１乃至３のいずれかに記載の光半導体封止用樹脂組成物。
【請求項５】
請求項１乃至４のいずれかに記載の光半導体封止用樹脂組成物を用いて光半導体素子を封止して成ることを特徴とする光半導体装置。
【発明の詳細な説明】
【技術分野】
【０００１】
本発明は、ＬＥＤ、フォトアイソレータ、フォトトランジスター、フォトダイオード、ＣＣＤ、ＣＭＯＳ、ＥＰＲＯＭ等の光半導体素子を封止するために用いられる光半導体封止用樹脂組成物及びこれを用いて製造される光半導体装置に関するものである。
【背景技術】
【０００２】
従来より、半導体の封止材料として、密着性、耐湿性、電気絶縁性、耐熱性等に優れる点から、エポキシ樹脂組成物による樹脂封止が行われている（例えば、特許文献１参照。）。その中でも、エポキシ樹脂組成物によるトランスファーモールドでの樹脂封止は、作業性並びに量産性の面でも優れている。
【０００３】
また、成形方式としては、大型タブレットを使用し、１回の成形で多数の半導体装置をトランスファーモールドするコンベンショナル方式や、樹脂の利用効率を追求することを目的とした、ミニタブレットを使用したマルチプランジャー方式や、粉状樹脂組成物を使用し、成形機内で予めスティック状に加圧成形した成形体を金型内に挿入し、トランスファーモールドするタイプの生産性に優れた成形方式等が導入されている。
【０００４】
一方、半導体回路基板には、フォトカプラー、フォトアイソレータ等の光半導体装置のように、電気的に絶縁を図った上で、光学的に接続を図る光半導体デバイスが搭載される。これにより、電気的なノイズの影響を受けず、光による応答接続化を図ることが可能となる。
【０００５】
また、光半導体装置のコストダウンのために、従来の対向型と呼ばれるタイプ、すなわち、リードフレームを２枚対向させて貼り合わせると共に、光透過性の高い材料と光を遮断する材料をそれぞれ成形するタイプ（ダブルモールド）から、反射型と呼ばれるタイプ、すなわち、リードフレーム１枚で組み立てることが可能で、かつ、内部での光反射効率が高く、外部からの光（外乱光）の光隠蔽効果の高い光半導体封止用樹脂組成物を用い、１回成形することで組み立て可能なシングルモールドタイプが開発されている。
【０００６】
通常、上記のような光半導体封止用樹脂組成物には、外乱光の影響を受けず、かつ、内部の光半導体素子の光伝達効率を向上させるために、二酸化チタン等の光隠蔽力の高い白色顔料が添加されており、このようにして外乱光の遮断と内部での光反射率の両立化について鋭意検討され、製品化されている。
【特許文献１】特許第３５１２７３２号公報
【発明の開示】
【発明が解決しようとする課題】
【０００７】
しかしながら、近年においては、これまでの単チャンネル／１パッケージタイプから多チャンネル／１パッケージタイプのパッケージ構造が開発されているが、上記のような二酸化チタンの添加や増量だけでは、チャンネル間同士の狭ギャップ（薄肉部）での光隠蔽性を確保することが難しい。そのため、特に多チャンネル型の光半導体装置にあっては、あるチャンネルで伝達されるべき信号が他のチャンネルで受信されるなどして、誤動作を起こしやすいという問題がある。このような問題を解消するには、例えば、チャンネル間同士が相互に干渉しないように、チャンネル間の距離を大きく設計したり、狭ギャップ部の肉厚を厚く設計したりするなどして光信号の伝達を防止することが考えられるが、これでは光半導体装置の小型化や薄型化を図ることが難しくなる。また、二酸化チタンの増量は、硬化物の強度等の物性低下を生じるため、好ましくない。このような事情から、特に多チャンネル型の光半導体装置を製造するにあたっては、誤動作を防止しつつ、軽薄短小化を図るのが困難な状況となっている。
【０００８】
本発明は上記の点に鑑みてなされたものであり、単チャンネル型の光半導体装置を製造する場合はもちろん、特に多チャンネル型の光半導体装置を製造する場合には、外乱光の影響を受けにくく、内部受発光素子間の光伝達効率を高めることができると共に、誤動作を防止することができる光半導体封止用樹脂組成物及びこれを用いて製造される光半導体装置を提供することを目的とするものである。
【課題を解決するための手段】
【０００９】
本発明の請求項１に係る光半導体封止用樹脂組成物は、エポキシ樹脂、硬化剤、シリカ粉末、二酸化チタンを含有する光半導体封止用樹脂組成物において、近赤外線吸収剤、カーボン、酸化鉄、アルミナのうち少なくとも１つ以上のものをさらに含有すると共に、この樹脂組成物を成形して得られる樹脂厚み０．３ｍｍｔの成形品について波長９４０ｎｍの光透過率が０．３％以下であり、かつ、光反射率が６５％以上であることを特徴とするものである。
【００１０】
請求項２の発明は、請求項１において、近赤外線吸収剤、カーボン、酸化鉄、アルミナの含有量の合計が上記樹脂組成物全量の０．００１〜０．１質量％であることを特徴とするものである。
【００１１】
請求項３の発明は、請求項１又は２において、近赤外線吸収剤として、有機染料とレアメタル化合物の一方又は両方を用いて成ることを特徴とするものである。
【００１２】
請求項４の発明は、請求項１乃至３のいずれかにおいて、シリカ粉末の平均粒径が８〜１５μｍであり、かつ、最大粒径が１５０μｍ以下であることを特徴とするものである。
【００１３】
本発明の請求項５に係る光半導体装置は、請求項１乃至４のいずれかに記載の光半導体封止用樹脂組成物１を用いて光半導体素子３を封止して成ることを特徴とするものである。
【発明の効果】
【００１４】
本発明の請求項１に係る光半導体封止用樹脂組成物によれば、単チャンネル型の光半導体装置を製造する場合はもちろん、特に多チャンネル型の光半導体装置を製造する場合には、外乱光の影響を受けにくく、内部受発光素子間の光伝達効率を高めることができると共に、誤動作を防止することができるものである。
【００１５】
請求項２の発明によれば、光隠蔽性の確保と受発光素子間の高い光伝達効率の維持とを両立させることができるものである。
【００１６】
請求項３の発明によれば、光隠蔽性を一層高く得ることができるものである。
【００１７】
請求項４の発明によれば、多チャンネル間の狭ギャップ部における光隠蔽性やパッケージ外部との光隠蔽性をさらに向上させることができるものである。
【００１８】
本発明の請求項５に係る光半導体装置によれば、外乱光の影響を受けにくく、内部受発光素子間の光伝達効率を高く得ることができると共に、誤動作を防止することができるものである。
【発明を実施するための最良の形態】
【００１９】
以下、本発明の実施の形態を説明する。
【００２０】
本発明に係る光半導体封止用樹脂組成物は、エポキシ樹脂、硬化剤、シリカ粉末、二酸化チタンを含有するものである。
【００２１】
エポキシ樹脂としては、１分子中に２個以上のエポキシ基を持つものであれば、特に限定されるものではないが、例えば、ビスフェノールＡ型エポキシ樹脂、ビスフェノールＦ型エポキシ樹脂、ビスフェノールＳ型エポキシ樹脂、オルトクレゾールノボラック型エポキシ樹脂、脂環式エポキシ樹脂、トリグリシジルイソシアヌレート、脂肪族系エポキシ樹脂、ブロム化エポキシ樹脂等を用いることができる。また、上記のエポキシ樹脂の芳香環に水素が添加されたエポキシ樹脂等を用いることもできる。エポキシ樹脂は、１種のものを単独で使用したり、２種以上のものを併用したりすることができる。
【００２２】
また、硬化剤としては、エポキシ樹脂と反応するものであれば、特に限定されるものではないが、比較的着色の少ないものが好ましい。例えば、無水ヘキサヒドロフタル酸、無水テトラヒドロフタル酸等の酸無水物、フェノール、クレゾール、キシレノール、レゾールシン等とホルムアルデヒドとを縮合反応して得られるノボラック型フェノール樹脂等を用いることができる。この他にアミン系硬化剤も用いることができるが、硬化時の変色が大きいため使用する際には添加量等に注意する必要がある。硬化剤は、１種のものを単独で使用したり、２種以上のものを併用したりすることができる。エポキシ樹脂と硬化剤の当量比は、色目や硬化物物性の点から、エポキシ樹脂／硬化剤（当量比）＝０．８〜２であることが好ましい。
【００２３】
また、シリカ粉末としては、溶融シリカや結晶シリカ等を用いることができる。その形状としては、特に限定されるものではなく、例えば、球状や破砕状のもの等を用いることができる。光半導体封止用樹脂組成物全量に対して、シリカ粉末の含有量は５０〜８０質量％に設定することができる。シリカ粉末の平均粒径は８〜１５μｍであり、かつ、最大粒径は１５０μｍ以下であることが好ましく、より好ましくは最大粒径は１００μｍ以下である。シリカ粉末の平均粒径が８μｍ未満であると、封止成形する際に樹脂漏れや樹脂バリ等に起因する成形不具合が生じるため、生産性や歩留りの低下を生じ、逆に、シリカ粉末の平均粒径が１５μｍを超えると、パッケージの薄肉部への樹脂の充填性が悪化し、未充填等の成形不具合の原因となる。シリカ粉末の最大粒径が１５０μｍを超えると、樹脂封入時のゲート詰り、未充填等の成形不具合に加え、薄肉部の光隠蔽性の低下を生じる。
【００２４】
また、光半導体封止用樹脂組成物全量に対して、二酸化チタンの含有量は１５〜３０質量％であることが好ましい。二酸化チタンの含有量が１５質量％未満であると、光隠蔽性と光反射特性を共に高く得ることができないおそれがあり、逆に、二酸化チタンの含有量が３０質量％を超えると、成形性や成形品の特性が低下するおそれがある。
【００２５】
本発明に係る光半導体封止用樹脂組成物には、近赤外線吸収剤、カーボンブラック等のカーボン、酸化鉄、アルミナのうち少なくとも１つ以上のものがさらに含有されている。
【００２６】
近赤外線吸収剤としては、各種光半導体素子が受送信する使用波長域の光を吸収するものであれば、特に限定されるものではないが、有機染料とレアメタル化合物の一方又は両方を用いるのが好ましい。その他の近赤外線吸収剤を用いる場合に比べて、光隠蔽性を一層高く得ることができるからである。ここで、有機染料としては、フタロシアニン系化合物やアントラキノン系化合物に代表される近赤外線を吸収する性質を持つ有機化合物等を用いることができる。一方、レアメタル化合物としては、六ホウ化ランタン、六ホウ化セリウム、六ホウ化ユウロピウム等を用いることができる。
【００２７】
また、光隠蔽性を充分に確保するためには、近赤外線吸収剤、カーボン、酸化鉄、アルミナの含有量の合計は、光半導体封止用樹脂組成物全量の０．００１〜０．１質量％であることが好ましい。しかし、近赤外線吸収剤等の含有量の合計が０．００１質量％未満であると、光隠蔽性を充分に確保することができないおそれがあり、逆に、０．１質量％を超えると、近赤外線領域の吸収による光伝達効率の低下により機能低下を生じるおそれがある。
【００２８】
また、本発明に係る光半導体封止用樹脂組成物を調製する際には、硬化促進剤を用いることができる。硬化促進剤としては、エポキシ樹脂と硬化剤の反応を促進させる作用があるものであれば、特に限定されるものではないが、比較的着色の少ないものを用いるのが好ましく、例えば、トリフェニルフォスフィン、ジフェニルフォスフィン等の有機フォスフィン系硬化促進剤、１，８−ジアザビシクロ（５，４，０）ウンデセン−７、トリエタノールアミン、ベンジルジメチルアミン等の３級アミン系硬化促進剤及びその有機酸塩類、テトラフェニルホスホニウム・テトラフェニルボレート、テトラフェニルホスホニウム・ブロマイド等の有機酸塩類、１−ベンジル−２−フェニルイミダゾール等のイミダゾール類等を用いることができる。硬化促進剤は、１種のものを単独で使用したり、２種以上のものを併用したりすることができる。光半導体封止用樹脂組成物全量に対して、硬化促進剤の含有量は０．０５〜５質量％であることが好ましい。硬化促進剤の含有量が０．０５質量％未満であると、エポキシ樹脂と硬化剤の反応の充分な促進効果を得ることができず、成形サイクルが悪化するおそれがあり、逆に、硬化促進剤の含有量が５質量％を超えると、ゲル化時間が短くなりすぎるため、ボイドや未充填等の成形性の悪化が引き起こされるおそれがある。
【００２９】
また、本発明に係る光半導体封止用樹脂組成物を調製する際には、必要に応じて、変色防止剤、劣化防止剤、シランカップリング剤等のシラン化合物、変性剤、可塑剤、希釈剤等の添加剤を用いることができる。各含有量は適宜に設定することができる。
【００３０】
そして、本発明に係る光半導体封止用樹脂組成物は、エポキシ樹脂、硬化剤、シリカ粉末、二酸化チタン、近赤外線吸収剤、カーボン、酸化鉄、アルミナ、必要に応じて、硬化促進剤、シラン化合物、その他の添加剤をミキサー、ブレンダー等で均一にドライブレンドした後、ニーダー等の連続混合機で溶融混練し、次にこの混練物を冷却・固化した後、この固化物を粉砕することによって、封止材料として調製することができる。この封止材料は、必要に応じて、タブレット状やスティック状に成形してもよい。
【００３１】
上記のようにして得られる光半導体封止用樹脂組成物は、樹脂厚み０．３ｍｍｔの成形品を成形し、この成形品について、波長９４０ｎｍの光透過率を測定すると、その値が０．３％以下（実質上の下限は０．０１％）であるものであって、かつ、波長９４０ｎｍの光反射率を測定すると、その値が６５％以上（実質上の上限は９５％）であるものである。上記光透過率が０．３％を超えると、多チャンネル間の狭ギャップ部の光隠蔽性が充分ではなく、光半導体装置が誤動作を起こしやすくなるものである。また、上記光反射率が６５％未満であると、光半導体装置内部において発光素子からの光信号が受光素子に充分に伝達されず、光半導体装置が誤動作を起こしやすくなるものである。
【００３２】
図１は本発明に係る光半導体装置の一例を示すものであり、この光半導体装置２は、上記のようにして調製した光半導体封止用樹脂組成物１を用いて光半導体素子３を封止することによって製造することができる。
【００３３】
具体的には、図１に示す光半導体装置２は２チャンネル型の反射型フォトカプラーであり、このフォトカプラーは次のようにして製造することができる。すなわち、発光素子であるＬＥＤ４と受光素子であるフォトダイオード５を対向させてリードフレーム７に２組実装し、各組のＬＥＤ４とフォトダイオード５をシリコン６で一体にドーム状にオーバーコートした後、これらを光半導体封止用樹脂組成物１でトランスファー成形して封止することによって、２チャンネル型の反射型フォトカプラーを製造することができる。なお、図１では、ＬＥＤ４及びフォトダイオード５並びにこれらをオーバーコートしているシリコン６が見えているが、実際には、入出力用のピン８以外は、光半導体封止用樹脂組成物１で光半導体装置２の全体が被覆されているので、外部からＬＥＤ４等を視認することはできない。
【００３４】
また、通常、フォトカプラーのＬＥＤ４としては近赤外（９００〜１０００ｎｍ）の光を出すＧａＡｓ素子が使用されるが、これに限定されるものではなく、発光波長（色）の異なる化合物半導体からなる各種のＬＥＤ４を用いてもよい。ＬＥＤ４やフォトダイオード５等の受発光素子が応力に弱い場合には、上記のように、弾性率の低いシリコン６でオーバーコートすると、受発光素子を保護することができる。ＬＥＤ４とフォトダイオード５からなる組を増加させることによって、２チャンネルのほか、３チャンネル以上の多チャンネル型の光半導体装置２を製造することもできる。
【００３５】
そして、図１に示す光半導体装置２にあっては、光半導体封止用樹脂組成物１で、チャンネル間に狭ギャップ９（０．１〜０．５ｍｍ程度の薄肉部）が形成されるが、上記樹脂組成物１には、近赤外線吸収剤、カーボン、酸化鉄、アルミナのうち少なくとも１つ以上のものが含有されているので、狭ギャップ９の光隠蔽性を高く得ることができるものである。そのため、一方のチャンネルのＬＥＤ４から送信された光信号を他方のチャンネルのフォトダイオード５で受信しないように、光信号を上記狭ギャップ９で確実に遮断して光信号のリークを阻止することができ、光半導体装置２の誤動作を防止することができるものである。なお、従来のように二酸化チタンの増量のみで狭ギャップ９の光隠蔽性を高めるのは困難であり、また、二酸化チタンを増量しても硬化物の物性低下という別の問題が生じる。また、チャンネル間同士に厚肉部を形成するなどしてチャンネル間を大きく隔てる必要がないので、本発明では光半導体装置２の小型化や薄型化を容易に図ることができる。また、上記樹脂組成物１には、二酸化チタンが含有されており、成形品の光透過率を低く設定しているので、光半導体装置２内部のフォトダイオード５等の受光素子に外乱光が悪影響を及ぼすのを防止することができ、また、成形品の光反射率を高く設定しているので、上記樹脂組成物１による成形品の表面（図１では、上記樹脂組成物１による成形品とシリコン６との界面）で光信号を確実に反射させて、内部受発光素子間の光伝達効率を高めることができるものである。また、本発明では、近赤外線吸収剤、カーボン、酸化鉄、アルミナのうち少なくとも１つ以上のものを二酸化チタンと併用することで、二酸化チタンの増量を不要としたので、硬化物の物性低下を防止し、リフロー性や耐湿信頼性にも優れた光半導体装置２を得ることもできるものである。
【実施例】
【００３６】
以下、本発明を実施例によって具体的に説明する。
【００３７】
（使用した原材料）
エポキシ樹脂として、オルソクレゾールノボラック型エポキシ樹脂である住友化学（株）製「ＸＬ−３」及びブロム化エポキシ樹脂である住友化学（株）製「ＥＳＢ４００Ｔ」を用いた。
【００３８】
また、硬化剤として、フェノールノボラックである群栄化学工業（株）製「ＰＳＭ６２００」を用いた。
【００３９】
また、シリカ粉末として、球状シリカ（平均粒径１５μｍ、最大粒径１００μｍ）及び破砕シリカ（平均粒径８μｍ、最大粒径１００μｍ）を用いた。
【００４０】
また、顔料として、二酸化チタンを用いた。
【００４１】
また、近赤外線吸収剤として、有機染料であるハッコールケミカル（株）製「ＮＩＡ−９５７」及びレアメタル化合物である六ホウ化ランタンを用いた。
【００４２】
また、カーボンブラック、酸化鉄、アルミナを用いた。
【００４３】
また、硬化促進剤として、トリフェニルフォスフィンである北興化学工業（株）製「ＴＰＰ」を用いた。
【００４４】
また、シラン化合物として、シランカップリング剤である信越化学工業（株）製「ＫＢＭ４０３」を用いた。
【００４５】
（光半導体封止用樹脂組成物の調製）
エポキシ樹脂、硬化剤、シリカ粉末、二酸化チタン、近赤外線吸収剤、カーボン、酸化鉄、アルミナ、硬化促進剤、シラン化合物を下記［表１］に示す配合量（質量部）で配合し、これをミキサーで均一にドライブレンドした後、ニーダーで溶融混練し、次にこの混練物を冷却・固化した後、この固化物を粉砕することによって、光半導体封止用樹脂組成物を封止材料として調製した。
【００４６】
（テストピースの作製）
５０ｍｍφ×０．３ｍｍｔの大きさの円板状のテストピースを次のようにして作製した。すなわち、金型温度１７５℃、キュア時間１２０秒の成形条件で、光半導体封止用樹脂組成物を金型を用いてトランスファー成形した後、１７５℃で６時間ポストキュアすることによって、上記テストピースを作製した。
【００４７】
（光透過率及び光反射率の測定）
（株）島津製作所製の積分球付き分光光度計を使用して、各テストピースについて、波長９４０ｎｍの光透過率及び光反射率を測定した。光透過率については、０．０１％未満であるものを［◎］とし、０．０１〜０．３％であるものを［○］とし、０．３％を超えるものを［×］として、結果を下記［表１］に示す。一方、光反射率については、６５％未満であるものを［×］とし、６５〜９０％であるものを［○］とし、９０％を超えるものを［◎］として、結果を下記［表１］に示す。そして、下記［表１］に示すように、光透過率が０．３％以下であり、かつ、光反射率が６５％以上であるものを実施例１〜８とし、それ以外のものを比較例１とした。
【００４８】
（チャンネル間リーク電流の測定）
図１に示すような２チャンネル型の反射型フォトカプラー（パッケージ形状：８ピンＤＩＰ）を次のようにしてそれぞれ５０個製造した。すなわち、ＬＥＤ４（ＧａＡｓ素子）とフォトダイオード５を対向させてリードフレーム７に２組実装し、各組のＬＥＤ４とフォトダイオード５をシリコン６で一体にドーム状にオーバーコートした後、これらを光半導体封止用樹脂組成物１でトランスファー成形して封止することによって、ＡとＢの２チャンネルからなる反射型フォトカプラーを製造した。狭ギャップ９の厚みは実施例１〜８及び比較例１のいずれにおいても０．３ｍｍである。
【００４９】
そして、Ａチャンネルの発光側（入力１）へ１２Ｖの入力信号を加えた時のＢチャンネルの受光側（出力２）の出力電流を測定した。受光側（出力２）の出力電流が小さければ小さいほど、狭ギャップ９で光信号が阻止されていることとなり、チャンネル間の独立性が高く、２チャンネルが互いに独立駆動することとなる。よって、受光側（出力２）の出力電流が０．１μＡ未満であるものを［◎］とし、０．１μＡ〜０．１ｍＡであるものを［○］とし、０．１ｍＡを超えるものを［×］として、反射型フォトカプラーの良否を判定した。なお、結果を下記［表１］に示しているが、これは５０個の平均的な評価である。
【００５０】
【表１】
2006298973.tif 000003
【００５１】
上記［表１］にみられるように、実施例１〜８についてはいずれもリーク電流が０．１ｍＡ以下であり、チャンネル間の独立性が高く、誤動作を生じにくいことが確認される。これに対して、近赤外線吸収剤、カーボン、酸化鉄、アルミナのいずれも用いていない比較例１についてはリーク電流が０．１ｍＡを超えており、一方のチャンネルが他方のチャンネルに従属して駆動するおそれがあり、誤動作を生じやすいことが確認される。
【図面の簡単な説明】
【００５２】
【図１】本発明の実施の形態の一例を示す概略平面図である。
【符号の説明】
【００５３】
１  光半導体封止用樹脂組成物
２  光半導体装置
３  光半導体素子
【図１】
2006298973.tif 000004